(57)【要約】【課題】印刷部が積層された印刷済み感熱記録材料において、スティッキングが発生することなく、印刷部、及び保護層の感熱記録層隠蔽による画像濃度低下、精細性の低下が抑制された感熱記録材料の提供。【解決手段】支持体と、該支持体上に、ロイコ染料、顕色剤、及び無機フィラーを含有する感熱記録層と、水溶性ポリマー、無機フィラー、及び粒子を含有する保護層と、印刷部とをこの順に有してなり、前記粒子の平均粒径が、２．５０μｍ以上５．００μｍ以下であり、前記印刷部の王研式平滑度が、１，５００秒以上４，０００秒以下である感熱記録材料とする。【選択図】なし【特許請求の範囲】
【請求項１】
支持体と、該支持体上に、ロイコ染料、顕色剤、及び無機フィラーを含有する感熱記録層と、バインダー、無機フィラー、及び有機ポリマー粒子を含有する保護層と、印刷部とをこの順に有してなり、
前記有機ポリマー粒子の平均粒径が、２．５０μｍ以上５．００μｍ以下であり、
前記印刷部の王研式平滑度が、１，５００秒以上４，０００秒以下であることを特徴とする感熱記録材料。
【請求項２】
有機ポリマー粒子が、架橋ポリメタクリル酸メチル粒子である請求項１に記載の感熱記録材料。
【請求項３】
有機ポリマー粒子の保護層における含有量が、バインダー１００質量部に対して２５質量部〜４０質量部である請求項１から２のいずれかに記載の感熱記録材料。
【請求項４】
保護層における無機フィラーの平均粒径が、０．１μｍ〜０．６μｍである請求項１から３のいずれかに記載の感熱記録材料。
【請求項５】
支持体と感熱記録層との間に、中空率が８０％以上の中空粒子を含有するアンダー層を有する請求項１から４のいずれかに記載の感熱記録材料。
【請求項６】
感熱記録層における無機フィラーの含有量が、ロイコ染料及び顕色剤の総量１００質量部に対して２０質量部〜４０質量部である請求項１から５のいずれかに記載の感熱記録材料。
【請求項７】
ロイコ染料の体積平均粒径が、０．０５μｍ〜０．３μｍである請求項１から６のいずれかに記載の感熱記録材料。
【請求項８】
顕色剤の体積平均粒径が、０．６μｍ〜１．０μｍである請求項１から７のいずれかに記載の感熱記録材料。
【請求項９】
印刷部が、紫外線硬化型樹脂を含む無色透明インク及び有色インクの少なくともいずれかで形成されている請求項１から８のいずれかに記載の感熱記録材料。
【請求項１０】
支持体の感熱記録層を有する側の面と反対側の面に、アイマーク加工を施してなる請求項１から９のいずれかに記載の感熱記録材料。
【請求項１１】
支持体の感熱記録層を有する側の面と反対側の面に、擬似接着加工を施してなる請求項１から９のいずれかに記載の感熱記録材料。
【請求項１２】
支持体の感熱記録層を有する側の面と反対側の面に、磁気記録層を有する請求項１から９のいずれかに記載の感熱記録材料。
【発明の詳細な説明】
【技術分野】
【０００１】
本発明は、通行券、入場券、切符、食料品用のＰＯＳ分野、電卓等のプリンタ分野、医療計測用のレコーダー分野、低速及び高速ファクシミリ分野、自動券売機分野、ハンディターミナル分野などで好適に用いられる感熱記録材料に関する。
【背景技術】
【０００２】
従来より、紙、合成紙、樹脂フィルム等の支持体上に、加熱により発色する感熱記録層を有してなる感熱記録材料について数多くの提案がなされている。このような感熱記録材料は、例えばサーマルヘッドを感熱記録材料に接触させて加熱することにより記録できるため、現像、定着等の煩雑な処理を施す必要がなく、比較的簡単な装置で短時間に記録できる上に、コストが安いという利点がある。このため、感熱記録材料は、例えば生鮮食料品、弁当、惣菜用のＰＯＳ分野、図書、文書等の複写分野、ファクシミリ等の通信分野、券売機、レシート、領収書等の発券分野などの多方面に用いられている。
【０００３】
近年、生鮮食料品、弁当、惣菜用のＰＯＳ分野において、消費者の注目を集めるために様々な色で「○○商店」等の文字、値段などをカラー印刷した枠で囲んで、ＰＯＳラベル自体にインパクトを持たせることが行われている。特に、カラーインク単色（無色透明を含む）でベタ印刷し、ベタ印刷部（横幅：３ｃｍ〜１０ｃｍ、縦幅：２ｃｍ〜５ｃｍ）、又はラベル（横幅：３ｃｍ〜１０ｃｍ、縦幅：５ｃｍ〜１０ｃｍ）全体にベタ印刷（厚み：１μｍ〜３μｍが一般的）で「お買い得」や「特売」、商品の値段などを印字する傾向がみられる。更に、消費者の目を引くように、２〜５色のインクで、印刷部（文字、ベタ印刷部）を積層（厚み：３μｍ〜１０μｍ）させて、よりインパクトのある色鮮やかな印刷を施したＰＯＳラベルやラベル全体（印刷部上にも）をニスで印刷し光沢を付与して高級感を持たせたＰＯＳラベルなどが市場に提供されている。そして、このようなＰＯＳラベルの記録媒体として感熱記録材料が使われている。
【０００４】
ラベル用プリンタを使用して、ラベル上に「歌い文句（お買い得など）」「値段」等の文字を印字する際に、印刷面上でスティッキングすることなく印字可能であることが重要である。最近では印字情報の高精細化、ＥＡＮ１２８バーコードや二次元バーコードにも対応するための印字ドットの精細化が求められており、サーマルプリンタヘッドのドットの高密度化にともない、スティッキングを起こさないことに対する要求は、ますます高まってきている。
また、上述したようにＰＯＳラベルに高級感をもたせるために印刷部が積層され、印刷部の厚みが増して、表面の平滑性がより高くなるため、サーマルヘッドと印刷された感熱記録材料とがより密着し、よりスティッキングが起こりやすい表面状態となっている。このようにＰＯＳラベルの平滑性が高くなった状態でもスティッキングが発生しないこと、印刷部の積層による感度及び精細性の劣化がないことが必要とされているのは言うまでもない。
【０００５】
ところで、前記ＰＯＳラベルの印刷では、一般的に所望のパターン（文字やベタ）を、紫外線硬化型インクを用いて印刷している。このような紫外線硬化型インクとしては、例えば非特許文献１などに詳しく記載されている。例えば光重合性モノマー、プレポリマー、又はポリマー類と光重合開始剤が必須の成分として含まれる紫外線硬化型樹脂組成物に紫外線を照射して重合させることにより得られる。光重合性モノマーとプレポリマー又はポリマー類は相溶性をもち、かつ共重合性を有するものである。前記プレポリマーとしては、例えば不飽和ポリエステル樹脂、エポキシ樹脂、アクリル樹脂、各種ポリエステル樹脂などが挙げられる。前記光重合性モノマーとしては、例えば各種エチレン誘導体などが挙げられる。
【０００６】
実際に市場で使用されている感熱記録材料への印刷は、図１及び図２に示すようにラベル全面積に対して８０％〜１００％印刷（全面印刷）されているのがほとんどであるが、印刷スティッキング現象はラベル全面積に対して３０％を超えると顕著に発生しやすくなる。
ここで、前記印刷スティッキング現象は、感熱記録層上に種々のインクが印刷された面をサーマルヘッドを搭載したプリンタで印字するときに生じる。サーマルヘッドが印刷面を接触しながら感熱記録材料がプラテンロールで搬送され、一般に印刷を施すことで平滑度が著しく上昇してサーマルヘッドと印刷面の接触面積が高まり、感熱記録材料を輸送するためプラテンロールが空回りを生じてしまい、正常に印字することができず印字ツブレが生じてしまう。例えば感熱記録層上に黄色の印刷がほぼ全面に施されたラベル上にサーマルヘッドで所定の印字を行うと、図３に示すような印字ツブレが発生してしまう（印刷スティッキング現象）。なお、図４には印刷スティッキングが発生していないラベルを示す。このような印刷スティッキング現象は高湿環境になるほど生じ易くなることが確認されており、サーマルヘッドと印刷面の密着性に加えて空気中の水分が寄与して生じる。
【０００７】
前記印刷部のスティッキングを抑えるための技術として、例えば保護層中に体積平均粒子径０．６μｍ〜５．０μｍの無機フィラーを結着樹脂１００質量部に対し１５０質量部〜４００質量部含有し、かつ架橋ポリメタクリル酸メチル粒子を含有させることが提案されている（特許文献１参照）。この提案では、印刷部の積層による印刷スティッッキング改善効果について記載されていないが、印刷スティッキング改善の効果はあると推測される。しかし、この提案でも、保護層中の無機フィラーの粒径が０．６μｍ〜５．０μｍと大きいため、印刷部の平滑度が悪くなり、感度及び精細性の面で不十分である。
【０００８】
また、感度を向上させる技術として、ロイコ染料の粒径を小さくした感熱記録材料が提案されている（特許文献２及び３参照）。しかし、これらの提案では、保護層についての記載がなく、印刷スティッキング改善の効果は不明である。
【０００９】
また、感度及び精細性を向上させる技術として、アンダー層に中空フィラーを含有させた感熱記録材料が提案されている（特許文献４及び５参照）。しかし、この提案では、感度及び精細性は向上するが、保護層中により大きな微粒子が添加されていないため、印刷部の平滑度が驚くほど上がり、サーマルヘッドとの密着性が極端に増加し、印刷スティッキングが発生するという問題がある。
また、中空率の異なる中空フィラーを含有し、クッション性を抑えることで、サーマルヘッドとの密着を抑制し、印刷スティッキングを改善する方法が提案されている（特許文献６参照）。しかし、この提案では、感度及び精細性が劣化してしまうため、印刷スティッキング改善と、感度及び精細性を両立させることは極めて困難である。
【００１０】
一方、保護層にポリメタクリル酸メチル（ＰＭＭＡ）粒子を含有させることにより、保存性が向上した感熱記録材料が提案されている（特許文献７参照）。この提案のような、樹脂とＰＭＭＡ粒子との組み合わせでは、印刷部の平滑度が抑えられ、印刷スティッキングに効果はあると思われるが、感度及び精細性が不十分である。
【００１１】
また、水溶性高分子及びグリオキサールを含有する保護層と、該保護層上に紫外線硬化型樹脂層を設けた、耐水性に優れた感熱記録材料が提案されている（特許文献８参照）。しかし、この提案の実施例では、保護層にシリカ（Ｐ−５２７）を含有するとしか記載がなく、その粒径範囲は記載されておらず、印刷スティッキング改善に効果があるのか不明である。更に、支持体と感熱記録層の間にアンダー層を設けていないため、感度及び精細性が不十分であった。
【００１２】
したがって印刷部が形成された印刷済み感熱記録材料において、スティッキングが発生することなく、印刷部及び保護層の感熱記録層隠蔽による画像濃度低下、精細性の低下が抑制された感熱記録材料は未だ提供されていないのが現状である。
【００１３】
【特許文献１】特開２００７−２１６６７５号公報
【特許文献２】特開２００６−１７５６７３号公報
【特許文献３】特開２００３−２６６９５０号公報
【特許文献４】特開２００４−１１４３１０号公報
【特許文献５】特開平５−３１８９２８号公報
【特許文献６】特開平５−２３８１４３号公報
【特許文献７】特開平５−１８５７２６号公報
【特許文献８】特開平７−０４０６５８号公報
【非特許文献１】「光・放射線硬化型技術」  大成社発行
【発明の開示】
【発明が解決しようとする課題】
【００１４】
本発明は、かかる現状に鑑みてなされたものであり、従来における前記諸問題を解決し、以下の目的を達成することを課題とする。即ち、本発明は、印刷部が形成された印刷済み感熱記録材料において、スティッキングが発生することなく、印刷部及び保護層の感熱記録層隠蔽による画像濃度低下、精細性の低下が抑制された感熱記録材料を提供することを目的とする。
【課題を解決するための手段】
【００１５】
前記課題を解決するため本発明者らが鋭意検討を重ねた結果、支持体と、該支持体上に、ロイコ染料、顕色剤、及び無機フィラーを含有する感熱記録層と、水溶性ポリマー、無機フィラー、及び有機ポリマー粒子を含有する保護層と、印刷部とをこの順に有してなる感熱記録材料において、前記有機ポリマー粒子の平均粒径が、２．５０μｍ以上５．００μｍ以下であり、前記印刷部の王研式平滑度が、１，５００秒以上４，０００秒以下であることにより、前記保護層上に印刷部を設けてもスティッキングを起こすことなく、また、印刷部及び保護層による感熱記録層隠蔽による画像濃度低下、精細性の低下が抑制できることを知見した。
【００１６】
本発明は、本発明者らによる前記知見に基づくものであり、前記課題を解決するための手段としては以下の通りである。即ち、
＜１＞  支持体と、該支持体上に、ロイコ染料、顕色剤、及び無機フィラーを含有する感熱記録層と、バインダー、無機フィラー、及び有機ポリマー粒子を含有する保護層と、印刷部とをこの順に有してなり、
前記有機ポリマー粒子の平均粒径が、２．５０μｍ以上５．００μｍ以下であり、
前記印刷部の王研式平滑度が、１，５００秒以上４，０００秒以下であることを特徴とする感熱記録材料である。
＜２＞  有機ポリマー粒子が、架橋ポリメタクリル酸メチル粒子である前記＜１＞に記載の感熱記録材料である。
＜３＞  有機ポリマー粒子の保護層における含有量が、バインダー１００質量部に対して２５質量部〜４０質量部である前記＜１＞から＜２＞のいずれかに記載の感熱記録材料である。
＜４＞  保護層における無機フィラーの平均粒径が、０．１μｍ〜０．６μｍである前記＜１＞から＜３＞のいずれかに記載の感熱記録材料である。
＜５＞  支持体と感熱記録層との間に、中空率が８０％以上の中空粒子を含有するアンダー層を有する前記＜１＞から＜４＞のいずれかに記載の感熱記録材料である。
＜６＞  感熱記録層における無機フィラーの含有量が、ロイコ染料及び顕色剤の総量１００質量部に対して２０質量部〜４０質量部である前記＜１＞から＜５＞のいずれかに記載の感熱記録材料である。
＜７＞  ロイコ染料の体積平均粒径が、０．０５μｍ〜０．３μｍである前記＜１＞から＜６＞のいずれかに記載の感熱記録材料である。
＜８＞  顕色剤の体積平均粒径が、０．６μｍ〜１．０μｍである前記＜１＞から＜７＞のいずれかに記載の感熱記録材料である。
＜９＞  印刷部が、紫外線硬化型樹脂を含む無色透明インク及び有色インクの少なくともいずれかで形成されている前記＜１＞から＜８＞のいずれかに記載の感熱記録材料である。
＜１０＞  支持体の感熱記録層を有する面とは反対側の面に、アイマーク加工を施した前記＜１＞から＜９＞のいずれかに記載の感熱記録材料である。
＜１１＞  支持体の感熱記録層を有する面とは反対側の面に、擬似接着加工を施した前記＜１＞から＜９＞のいずれかに記載の感熱記録材料である。
＜１２＞  支持体の感熱記録層を有する面とは反対側の面に、磁気記録層を有する前記＜１＞から＜９＞のいずれかに記載の感熱記録材料である。
【発明の効果】
【００１７】
本発明によると、従来における諸問題を解決することができ、印刷部が積層された印刷済み感熱記録材料において、スティッキングが発生することなく、印刷部、及び保護層の感熱記録層隠蔽による画像濃度低下、精細性の低下が抑制された感熱記録材料を提供することができる。
【発明を実施するための最良の形態】
【００１８】
本発明の感熱記録材料は、支持体と、該支持体上に感熱記録層と、該感熱記録層上に保護層と、該保護層上に印刷部とを有してなり、更に必要に応じて、アンダー層、バック層、などのその他の層を有してなる。
【００１９】
＜感熱記録層＞
前記感熱記録層は、少なくともロイコ染料、顕色剤、及び無機フィラーを含有してなり、バインダー、更に必要に応じてその他の成分を含有してなる。
【００２０】
−ロイコ染料−
前記ロイコ染料としては、特に制限はなく、感熱記録材料に使用されているものの中から目的に応じて適宜選択することができるが、例えば、トリフェニルメタン系、フルオラン系、フェノチアジン系、オーラミン系、スピロピラン系、インドリノフタリド系等の染料のロイコ化合物が好適に挙げられる。
【００２１】
前記ロイコ染料としては、例えば、３，３−ビス（ｐ−ジメチルアミノフェニル）−フタリド、３，３−ビス（ｐ−ジメチルアミノフェニル）−６−ジメチルアミノフタリド（別名クリスタルバイオレットラクトン）、３，３−ビス（ｐ−ジメチルアミノフェニル）−６−ジエチルアミノフタリド、３，３−ビス（ｐ−ジメチルアミノフェニル）−６−クロルフタリド、３，３−ビス（ｐ−ジブチルアミノフェニル）フタリド、３−シクロヘキシルアミノ−６−クロルフルオラン、３−ジメチルアミノ−５，７−ジメチルフルオラン、３−ジエチルアミノ−７−クロロフルオラン、３−ジエチルアミノ−７−メチルフルオラン、３−ジエチルアミノ−７，８−ベンズフルオラン、３−ジエチルアミノ−６−メチル−７−クロルフルオラン、３−（Ｎ−ｐ−トリル−Ｎ−エチルアミノ）−６−メチル−７−アニリノフルオラン、２−{Ｎ−（３’−トリフルオルメチルフェニル）アミノ}−６−ジエチルアミノフルオラン、２−{３，６−ビス（ジエチルアミノ）−９−（ｏ−クロルアニリノ）キサンチル安息香酸ラクタム}、３−ジエチルアミノ−６−メチル−７−（ｍ−トリクロロメチルアニリノ）フルオラン、３−ジエチルアミノ−７−（ｏ−クロルアニリノ）フルオラン、３−ピロリジノ−６−メチル−７−アニリノフルオラン、３−ジ−ｎ−ブチルアミノ−７−ｏ−クロルアニリノ）フルオラン、３−Ｎ−メチル−Ｎ，ｎ−アミルアミノ−６−メチル−７−アニリノフルオラン、３−Ｎ−メチル−Ｎ−シクロヘキシルアミノ−６−メチル−７−アニリノフルオラン、３−ジエチルアミノ−６−メチル−７−アニリノフルオラン、３−（Ｎ，Ｎ−ジエチルアミノ）−５−メチル−７−（Ｎ，Ｎ−ジベンジルアミノ）フルオラン、ベンゾイルロイコメチレンブルー、６’−クロロ−８’−メトキシ−ベンゾインドリノ−スピロピラン、６’−ブロモ−３’−メトキシ−ベンゾインドリノ−スピロピラン、３−（２’−ヒドロキシ−４’−ジメチルアミノフェニル）−３−（２’−メトキシ−５’クロルフェニル）フタリド、３−（２’−ヒドロキシ−４’−ジメチルアミノフェニル）−３−（２’−メトキシ−５’−ニトロフェニル）フタリド、３−（２’−ヒドロキシ−４’−ジエチルアミノフェニル）−３−（２’−メトキシ−５’−メチルフェニル）フタリド、３−（２’−メトキシ−４’−ジメチルアミノフェニル）−３−（２’−ヒドロキシ−４’−クロル−５’−メチルフェニル）フタリド、３−（Ｎ−エチル−Ｎ−テトラヒドロフルフリル）アミノ−６−メチル−７−アニリノフルオラン、３−Ｎ−エチル−Ｎ−（２−エトキシプロピル）アミノ−６−メチル−７−アニリノフルオラン、３−Ｎ−メチル−Ｎ−イソブチル−６−メチル−７−アニリノフルオラン、３−モルホリノ−７−（Ｎ−プロピル−トリフルオロメチルアニリノ）フルオラン、３−ピロリジノ−７−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−７−（α−フェニルエチルアミノ）フルオラン、３−（Ｎ−エチル−ｐ−トルイジノ）−７−（α−フェニルエチルアミノ）フルオラン、３−ジエチルアミノ−７−（ｏ−メトキシカルボニルフェニルアミノ）フルオラン、３−ジエチルアミノ−５−メチル−７−（α−フェニルエチルアミノ）フルオラン、３−ジエチルアミノ−７−ピペリジノフルオラン、２−クロロ−３−（Ｎ−メチルトルイジノ）−７−（ｐ−ｎ−ブチルアニリノ）フルオラン、３−ジ−ｎ−ブチルアミノ−６−メチル−７−アニリノフルオラン、３，６−ビス（ジメチルアミノ）フルオレンスピロ（９,３’）−６’−ジメチルアミノフタリド、３−（Ｎ−ベンジル−Ｎ−シクロヘキシルアミノ）−５,６−ベンゾ−７−α−ナフチルアミノ−４’−プロモフルオラン、３−ジエチルアミノ−６−クロル−７−アニリノフルオラン、３−ジエチルアミノ−６−メチル−７−メシチジノ−４’，５’−ベンゾフルオラン、３−Ｎ−メチル−Ｎ−イソプロピル−６−メチル−７−アニリノフルオラン、３−Ｎ−エチル−Ｎ−イソアミル−６−メチル−７−アニリノフルオラン、３−ジエチルアミノ−６−メチル−７−（２’，４’−ジメチルアニリノ）フルオラン、３−モルホリノ−７−（Ｎ−プロピル−トリフルオロメチルアニリノ）フルオラン、３−ピロリジノ−７−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−（α−フェニルエチルアミノ）フルオラン、３−（Ｎ−エチル−ｐ−トルイジノ）−７−（α−フェニルエチルアミノ）フルオラン、３−ジエチルアミノ−７−（ｏ−メトキシカルボニルフェニルアミノ）フルオラン、３−ジエチルアミノ−５−メチル−７−（α−フェニルエチルアミノ）フルオラン、３−ジエチルアミノ−７−ピベリジノフルオラン、２−クロロ−３−（Ｎ−メチルトルイジノ）−７−（ｐ−Ｎ−ブチルアニリノ）フルオラン、３，６−ビス（ジメチルアミノ）フルオレンスピロ（９，３’）−６’−ジメチルアミノフタリド、３−（Ｎ−ベンジル−Ｎ−シクロヘキシルアミノ）−５，６−ベンゾ−７−α−ナフチルアミノ−４’−ブロモフルオラン、３−ジエチルアミノ−６−クロル−７−アニリノフルオラン、３−Ｎ−エチル−Ｎ−（−２−エトキシプロピル）アミノ−６−メチル−７−アニリノフルオラン、３−Ｎ−エチル−Ｎ−テトラヒドロフルフリルアミノ−６−メチル−７−アニリノフルオラン、３−ジエチルアミノ−６−メチル−７−メシチジノ−４’，５’−ベンゾフルオラン、３−ｐ−ジメチルアミノフェニル）−３−｛１，１−ビス（ｐ−ジメチルアミノフェニル）エチレン−２−イル｝フタリド、３−（ｐ−ジメチルアミノフェニル）−３−｛１，１−ビス（ｐ−ジメチルアミノフェニル）エチレン−２−イル｝−６−ジメチルアミノフタリド、３−（ｐ−ジメチルアミノフェニル）−３−（１−ｐ−ジメチルアミノフェニル−１−フェニルエチレン−２−イル）フタリド、３−（ｐ−ジメチルアミノフェニル）−３−（１−ｐ−ジメチルアミノフェニル−１−ｐ−クロロフェニルエチレン−２−イル）−６−ジメチルアミノフタリド、３−（４’−ジメチルアミノ−２’−メトキシ）−３��（１”−ｐ−ジメチルアミノフェニル−１”−ｐ−クロロフェニル−１”，３”−ブタジエン−４”−イル）ベンゾフタリド、３−（４’−ジメチルアミノ−２’−ベンジルオキシ）−３−（１”−ｐ−ジメチルアミノフェニル−１”−フェニル−１”，３”−ブタジエン−４”−イル）ベンゾフタリド、３−ジメチルアミノ−６−ジメチルアミノ−フルオレン−９−スピロ−３’−（６’−ジメチルアミノ）フタリド、３,３−ビス（２−（ｐ−ジメチルアミノフェニル）−２−ｐ−メトキシフェニル）エテニル）−４，５，６，７−テトラクロロフタリド、３−ビス{１，１−ビス（４−ピロリジノフェニル）エチレン−２−イル}−５，６−ジクロロ−４，７−ジプロモフタリド、ビス（ｐ−ジメチルアミノスチリル）−１−ナフタレンスルホニルメタン、ビス（ｐ−ジメチルアミノスチリル）−１−ｐ−トリルスルホニルメタンなどが挙げられる。これらは、１種単独で使用してもよいし、２種以上を併用してもよい。
【００２２】
前記ロイコ染料の体積平均粒径は、０．０５μｍ〜０．３μｍであることが好ましい。前記体積平均粒径が、０．０５μｍ未満であると、耐熱性、及び耐油性が低下してしまうことがあり、０．３μｍを超えると、発色感度が低下することがある。
前記ロイコ染料の体積平均粒径は、例えばレーザー散乱／回折型の粒径測定装置（ＬＡ−９２０、堀場製作所製）を用いて測定することができる。
【００２３】
−顕色剤−
前記顕色剤としては、前記ロイコ染料を発色させる電子受容性の種々の化合物、又は酸化剤等が挙げられる。このような顕色剤としては、特に制限はなく、公知のものの中から目的に応じて適宜選択することができるが、例えば４，４’−イソプロピリデンビスフェノール、４，４’−イソプロピリデンビス（ｏ−メチルフェノール）、４，４’−セカンダリーブチリデンビスフェノール、４，４’−イソプロピリデンビス（２−ターシャリーブチルフェノール）、４，４’−シクロヘキシリデンジフェノール、４，４’−イソプロピリデンビス（２−クロロフェノール）、２，２’−メチレンビス（４−メチル−６−ターシャリーブチルフェノール）、２，２’−メチレンビス（４−エチル−６−ターシャリーブチルフェノール）、４，４’−ブチリデンビス（６−ターシャリーブチル−２−メチルフェノール）、１，１，３−トリス（２−メチル−４−ヒドロキシ−５−ターシャリブチルフェニル）ブタン、１，１，３−トリス（２−メチル−４−ヒドロキシ−５−シクロヘキシルフェニル）ブタン、４，４’−チオビス（６−ターシャリーブチル−２−メチルフェノール）、４，４’−ジフェノールスルホン、４−イソプロポキシ−４’−ヒドロキシジフェニルスルホン、４−ベンジルオキシ−４’−ヒドロキシジフェニルスルホン、４，４’−ジフェノールスルホキシド、４−ヒドロキシ−４’−アリルオキシジフェニルスルホン、Ｐ−ヒドロキシ安息香酸イソプロピル、Ｐ−ヒドロキシ安息香酸ベンジル、プロトカテキユ酸ベンジル、没食子酸ステアリル、没食子酸ラウリル、没食子酸オクチル、１，７−ビス（４−ヒドロキシフェニルチオ）−３，５−ジオキサヘプタン、１，５−ビス（４−ヒドロキシフェニルチオ）−３−オキサペンタン、１，３−ビス（４−ヒドロキシフェニルチオ）−プロパン、１，３−ビス（４−ヒドロキシフェニルチオ）−２−ヒドロキシプロパン、Ｎ，Ｎ’−ジフェニルチオ尿素、Ｎ，Ｎ’−ジ（ｍ−クロロフェニル）チオ尿素、サリチルアニリド、５−クロロ−サリチルアニリド、２−ヒドロキシ−３−ナフトエ酸、２−ヒドロキシ−１−ナフトエ酸、１−ヒドロキシ−２−ナフトエ酸、ヒドロキシナフトエ酸の亜鉛、アルミニウム、カルシウム等の金属塩、ビス−（４−ヒドロキシフェニル）酢酸メチルエステル、ビス−（４−ヒドロキシフェニル）酢酸ベンジルエステル、１，３−ビス（４−ヒドロキシクミル）ベンゼン、１，４−ビス（４−ヒドロキシクミル）ベンゼン、４−〔２−（ｐ−メトキシフェノキシ）エチルオキシ〕サリチル酸塩、４−〔３−（ｐ−トリルスルホニル）プロピルオキシ〕サリチル酸亜鉛、５−〔ｐ−（２−ｐ−メトキシフェノキシエトキシ）クミル〕サリチル酸亜鉛、２，４’−ジフェノールスルホン、３，３’−ジアリル−４，４’−ジフェノールスルホン、α，α−ビス（４−ヒドロキシフェニル）−α−メチルトルエン、チオシアン酸亜鉛のアンチピリン錯体、テトラブロモビスフェノールＡ、テトラブロモビスフェノールＳ、Ｎ−ｐ−トリルスルホニル−Ｎ’−フェニルウレア、Ｎ−ｐ−トルエンスルホニル−Ｎ’−３−（ｐ−トルエンスルホニルオキシ）フェニルウレア、下記式（１）で表されるジフェニルスルホン誘導体、下記式（２）で表されるウレアウレタン化合物誘導体、などが挙げられる。これらは、１種単独で使用してもよいし、２種以上を併用してもよい。
式（１）
【化１】
2010036417.tif 000002
ただし、式中、ｎは１〜７を表す。
【００２４】
式（２）
【化２】
2010036417.tif 000003
【００２５】
前記顕色剤の体積平均粒径は、０．６μｍ〜１．０μｍであることが好ましい。前記体積平均粒径が、０．６μｍ未満であると、耐熱性、及び耐油性が低下してしまうことがあり、１．０μｍを超えると、発色感度が低下することがある。
前記顕色剤の体積平均粒径は、例えばレーザー散乱／回折型の粒径測定装置（ＬＡ−９２０、堀場製作所製）を用いて測定することができる。
前記顕色剤の含有量は、前記ロイコ染料１質量部に対し１質量部〜２０質量部が好ましく、２質量部〜１０質量部がより好ましい。
【００２６】
−無機フィラー−
前記無機フィラーとしては、特に制限はなく、従来からフィラーとして用いられている公知の無機顔料を用いることができ、例えば、二酸化ケイ素、ケイ酸カルシウム、ケイ酸マグネシウム、ケイ酸アルミニウム、ケイ酸亜鉛、無定形シリカ等のケイ酸塩や、酸化亜鉛、酸化アルミニウム、二酸化チタン、水酸化アルミニウム、硫酸バリウム、タルク、クレー、酸化マグネシウム、水酸化マグネシウム、炭酸カルシウム、炭酸マグネシウムなどが挙げられる。これらの中でも、サーマルヘッドの熱により溶け出した顕色剤あるいは染料の溶解物をフィラーに定着させるために吸油量の大きい炭酸カルシウム、無定形シリカなどが特に好ましい。
前記無機フィラーの含有量は、感熱記録層中のロイコ染料と顕色剤の総量１００質量部に対して２０質量部〜４０質量部であることが好ましく、２５質量部〜３５質量部がより好ましい。前記含有量が、２０質量部未満であると、サーマルヘッドの熱により溶け出した顕色剤あるいは染料の溶解物を吸収できず、感熱記録層が部分的に液化してしまい印字時にスティッキング（印刷部でも印刷なし部でも）を起こしてしまうことがある。一方、前記含有量が、４０質量部を超えると、感熱記録層中の無機フィラーが多く存在するため、サーマルヘッドからの熱伝導性が悪くなり感度が低下することがある。
【００２７】
−バインダー−
前記バインダーとしては、例えば、ポリビニルアルコール樹脂、澱粉又はその誘導体；ヒドロキシメチルセルロース、ヒドロキシエチルセルロース、カルボキシメチルセルロース、メチルセルロース、エチルセルロース等のセルロース誘導体；ポリアクリル酸ソーダ、ポリビニルピロリドン、アクリルアミド−アクリル酸エステル共重合体、アクリルアミド−アクリル酸エステル−メタクリル酸三元共重合体、スチレン−無水マレイン酸共重合体アルカリ塩、イソブチレン−無水マレイン酸共重合体アルカリ塩、ポリアクリルアミド、アルギン酸ソーダ、ゼラチン、カゼイン等の水溶性高分子；ポリ酢酸ビニル、ポリウレタン、ポリアクリル酸、ポリアクリル酸エステル、塩化ビニル−酢酸ビニル共重合体、ポリブチルメタクリレート、エチレン−酢酸ビニル共重合体等のエマルジョン；スチレン−ブタジエン共重合体、スチレン−ブタジエン−アクリル系共重合体等のラテックスなどが挙げられる。これらは、１種単独で使用してもよいし、２種以上を併用してもよい。
【００２８】
また、前記感熱記録層には、感度向上剤として種々の熱可融性物質を添加することができる。なお、惣菜等の用途向けに耐熱性が要求される場合には、できるだけ添加しないか、又は融点が１００℃以上の化合物を選択して使用することが好ましい。前記熱可融性物質としては、特に制限はなく、目的に応じて適宜選択することができ、例えばステアリン酸、ベヘン酸等の脂肪酸類；ステアリン酸アミド、パルチミン酸アミド等の脂肪酸アミド類；ステアリン酸亜鉛、ステアリン酸アルミニウム、ステアリン酸カルシウム、パルチミン酸亜鉛、ベヘン酸亜鉛等の脂肪酸金属塩類；ｐ−ベンジルビフェニル、ターフェニル、トリフェニルメタン、ｐ−ベンジルオキシ安息香酸ベンジル、β−ベンジルオキシナフタレン、β−ナフトエ酸フェニル、１−ヒドロキシ−２−ナフト酸フェニル、１−ヒドロキシ−２−ナフトエ酸メチル、ジフェニルカーボネート、グレヤコールカーボネート、テレフタル酸ジベンジル、テレフタル酸ジメチル、１，４−ジメトキシナフタレン、１，４−ジエトキシナフタレン、１，４−ジベンジロキシナフタレン、１，２−ジフェノキシエタン、１，２−ビス（３−メチルフェノキシ）エタン、１，２−ビス（４−メチルフェノキシ）エタン、１，４−ジフェノキシ−２−ブテン、１，２−ビス（４−メトキシフェニルチオ）エタン、ジベンゾイルメタン、１，４−ジフェニルチオブタン、１，４−ジフェニルチオ−２−ブテン、１，３−ビス（２−ビニルオキシエトキシ）ベンゼン、１，４−ビス（２−ビニルオキシエトキシ）ベンゼン、ｐ−（２−ビニルオキシエトキシ）ビフェニル、ｐ−アリールオキシビフェニル、ｐ−プロパギルオキシビフェニル、ジベンゾイルオキシメタン、ジベンゾイルオキシプロパン、ジベンジルジスルフィド、１，１−ジフェニルエタノール、１，１−ジフェニルプロパノール、ｐ−ベンジルオキシベンジルアルコール、１，３−フェノキシ−２−プロパノール、Ｎ−オクタデシルカルバモイル−ｐ−メトキシカルボニルベンゼン、Ｎ−オクタデシルカルバモイルベンゼン、１，２−ビス（４−メトキシフェノキシ）プロパン、１，５−ビス（４−メトキシフェノキシ）−３−オキサペンタン、シュウ酸ジベンジル、シュウ酸ビス（４−メチルベンジル）、シュウ酸ビス（４−クロロベンジル）などが挙げられる。
【００２９】
また、前記感熱記録層には、必要に応じて補助添加剤として、電子受容性であるが発色能力の比較的少ない種々のヒンダードフェノール化合物、又はヒンダードアミン化合物を添加してもよい。これらの具体例としては、２，２’−メチレンビス（４−エチル−６−ターシャリーブチルフェノール）、４，４’−ブチリデンビス（６−ターシャリーブチル−２−メチルフェノール）、１，１，３−トリス（２−メチル−４−ヒドロキシ−５−ターシャリーブチルフェニル）ブタン、１，１，３−トリス（２−メチル−４−ヒドロキシ−５−シクロヘキシルフェニル）ブタン、４，４’−チオビス（６−ターシャリーブチル−２−メチルフェノール）、テトラブロモビスフェノールＡ、テトラブロモビスフェノールＳ、４，４」チオビス（２−メチルフェノール）、４，４’−チオビス（２−クロロフェノール）、テトラキス（１，２，２，６，６−ペンタメチル−４−ピペリジル）−１，２，３，４−ブタンテトラカルボキシレート、テトラキス（１，２，２，６，６−テトラメチル−４−ピペリジル）−１，２，３，４−ブタンテトラカルボキシレートなどが挙げられる。
【００３０】
前記感熱記録層には、更に必要に応じて、各種補助添加成分、例えば、界面活性剤、滑剤、填料等を併用することができる。
前記滑剤としては、例えば、高級脂肪酸又はその金属塩、高級脂肪酸アミド、高級脂肪酸エステル、動物性ワックス、植物性ワックス、鉱物性ワックス、石油系ワックスなどが挙げられる。
前記填料としては、例えば、炭酸カルシウム、シリカ、酸化亜鉛、酸化チタン、水酸化アルミニウム、水酸化亜鉛、硫酸バリウム、クレー、カオリン、タルク、表面処理されたカルシウム、表面処理されたシリカ等の無機系微粉末；尿素−ホルマリン樹脂、スチレン−メタクリル酸共重合体、ポリスチレン樹脂、塩化ビニリデン樹脂等の有機系微粉末、などが挙げられる。
【００３１】
前記感熱記録層は、特に制限はなく、一般に知られている方法により形成することができ、例えば、前記ロイコ染料、顕色剤、及び無機フィラーを、バインダー、その他の成分と共に、ボールミル、アトライター、サンドミル等の分散機により、分散粒径が０.１〜３μｍになるまで粉砕分散した後、更に必要に応じて填料、熱可融性物質分散液等と共に、混合して感熱記録層塗布液を調製し、該感熱記録層塗布液を支持体上に塗布し、乾燥させることによって感熱記録層を形成することができる。
前記塗布方法としては、例えば、ブレードコート法、グラビアコート法、グラビアオフセットコート法、バーコート法、ロールコート法、ナイフコート法、エアナイフコート法、コンマコート法、Ｕコンマコート法、ＡＫＫＵコート法、スムージングコート法、マイクログラビアコート法、リバースロールコート法、４本乃至５本ロールコート法、ディップコート法、カーテンコート法、スライドコート法、ダイコート法、などが挙げられる。
前記感熱記録層の乾燥後の付着量は、前記感熱記録層の組成や感熱記録材料の用途等により異なり一概には規定できないが、１ｇ／ｍ２〜２０ｇ／ｍ２が好ましく、３ｇ／ｍ２〜１０ｇ／ｍ２がより好ましい。
【００３２】
＜保護層＞
前記保護層は、バインダー、無機フィラー、及び有機ポリマー粒子を含有し、更に必要に応じてその他の成分を含有してなる。
【００３３】
−バインダー−
前記バインダーとしては、水溶性ポリマー及び水溶性ポリマーエマルジョンの少なくともいずれかを、適宜用いることができる。
前記バインダーとしては、例えばポリビニルアルコール、ジアセトン変性ポリビニルアルコール、イタコン酸変性ポリビニルアルコール、カルボキシ変性ポリビニルアルコール、殿粉又はその誘導体、ヒドロキシメチルセルロース、ヒドロキシエチルセルロース、カルボキシメチルセルロース、メチルセルロース、エチルセルロース等のセルロース誘導体；ポリアクリル酸ソーダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼイン等の水溶性ポリマー；ポリ酢酸ビニル、ポリウレタン、ポリアクリル酸、ポリアクリル酸エステル、塩化ビニル／酢酸ビニル共重合体、ポリブチルメタクリレート、エチレン／酢酸ビニル共重合体等のエマルジョン；スチレン／ブタジエン共重合体、スチレン／ブタジエン／アクリル系共重合体等のラテックス、などが挙げられる。これらは、１種単独で使用してもよいし、２種以上を併用してもよい。
【００３４】
−無機フィラー−
前記無機フィラーとしては、特に制限はなく、従来からフィラーとして用いられている公知の無機顔料を用いることができ、例えば、二酸化ケイ素、ケイ酸カルシウム、ケイ酸マグネシウム、ケイ酸アルミニウム、ケイ酸亜鉛、無定形シリカ等のケイ酸塩；酸化亜鉛、酸化アルミニウム、二酸化チタン、水酸化アルミニウム、硫酸バリウム、タルク、クレー、酸化マグネシウム、水酸化マグネシウム、炭酸カルシウム、炭酸マグネシウム、などが挙げられる。これらの中でも、水酸化アルミニウムが特に好ましい。
【００３５】
前記無機フィラーの平均粒径は、０．１μｍ〜０．６μｍであることが好ましい。前記平均粒径が、０．１μｍ未満であると、分散性が悪くなることがあり、０．６μｍを超えると、印刷部の平滑性が悪くなり、感度及び精細性が不十分となることがある。
前記無機フィラーの平均粒径は、例えばレーザー散乱／回折型の粒径測定装置（ＬＡ−９２０、堀場製作所製）を用いて測定することができる。
前記無機フィラーの含有量は、バインダー１００質量部に対し１００質量部〜２００質量部であることが好ましい。
【００３６】
−有機ポリマー粒子−
前記有機ポリマー粒子としては、架橋ポリメタクリル酸メチル粒子が好適である。
前記架橋ポリメタクリル酸メチルとは、ポリメタクリル酸メチルの線状高分子同士が三次元網目構造的に結合しているものである。このような架橋構造をとることにより、ポリメタクリル酸メチルの軟化点が高くなり、従来より優れた添加材料となる。
前記架橋ポリメタクリル酸メチル粒子を添加する目的は、ヘッド磨耗低減、スティッキング抑制のためである。
前記有機ポリマー粒子としての架橋ポリメタクリル酸メチル粒子の平均粒径は、２．５μｍ以上５．０μｍ以下であり、２．５μｍ〜４．０μｍが好ましい。前記平均粒径が、２．５μｍ未満であると、インクの厚みにより印刷部の平滑度が大きくなるため、印刷スティッキング改善に効果がないことがあり、５．０μｍを超えると、印刷部の平滑度が小さくなりすぎてサーマルヘッドと感熱記録材料との密着性が低下して発色感度が低下してしまうことがある。
前記架橋ポリメタクリル酸メチル粒子の平均粒径は、例えばレーザー散乱／回折型の粒径測定装置（ＬＡ−９２０、堀場製作所製）などにより測定することができる。
【００３７】
前記架橋ポリメタクリル酸メチル粒子の形状は、多孔質若しくは凝集体形状でも構わない。
前記有機ポリマー粒子としてのポリメタアクリル酸メチル粒子の含有量は、バインダー１００質量部に対して２５質量部〜４０質量部が好ましく、３０質量部〜４０質量部がより好ましい。前記含有量が、２５質量部未満であると、ポリメタクリル酸メチル粒子のスティッキング抑制効果が小さくなることがあり、４０質量部を超えると、印刷部の平滑度が小さくなりすぎてサーマルヘッドと感熱記録材料との密着性が低下して発色感度が低下してしまうことがある。
【００３８】
前記保護層中には、滑剤を含有することができる。前記滑剤としては、例えばモンタン酸ワックス、ステアリン酸亜鉛、パラフィンワックス等の高級脂肪酸又はその金属塩、高級脂肪酸アミド、高級脂肪酸エステル、シリコーンオイル、動物性、植物性、鉱物性又は石油系の各種ワックス類、などが挙げられる。
【００３９】
前記保護層は、特に制限はなく、一般に知られている方法により形成することができ、例えば、前記バインダー、無機フィラー、有機ポリマー粒子を、水、その他の成分と共に、分散機により分散させて保護層塗布液を調製し、該保護層塗布液を感熱記録層に塗布し、乾燥させることによって保護層を形成することができる。
前記保護層の乾燥後の付着量は、０．５ｇ／ｍ２〜５．０ｇ／ｍ２が好ましく、１．５ｇ／ｍ２〜３．０ｇ／ｍ２がより好ましい。
【００４０】
＜印刷部＞
本発明の感熱記録材料は、保護層上に印刷部（無色透明を含む）を有することにより、感熱記録材料表面の見た目を派手にし、人の目を集める効果をもたらす効果がある。この印刷加工に使用される印刷インクとしては、光重合乾燥（紫外線硬化型）インクが用いられる。前記インクを用いてスクリーン印刷やオフセット印刷等の各種印刷方式によってベタ印刷、あるいは網点印刷することが行われる。また、インクは無色透明インク及び有色インクのいずれであってもよく、単色に限らず、赤、青、黄等のカラー色が適用される。また、複数のインクを並べての印刷、積層での印刷を行ってもよい。浸透乾燥、蒸発乾燥、酸化重合乾燥などのインクは光重合乾燥のインクに比べて感熱記録材料への染み込みが大きいため、印刷部の平滑度は少し粗くなりスティッキングは起こりにくくなる。
前記インクとしては、例えばＵＶオフセットインク、ＵＶフレキソインク、水性フレキソインク、フレキスアルコールインク、などが挙げられる。
【００４１】
前記印刷部は、感熱記録材料の全面に印刷（全ベタ）してもよく、一部印刷していない部分があってもよい。
前記印刷部におけるインク付着量は、０．２ｃｍ３／ｍ２〜１０．０ｃｍ３／ｍ２であることが好ましい。
前記印刷部表面の王研式平滑度は、１，５００秒以上４，０００秒以下であり、２，０００秒〜３，０００秒が好ましい。前記王研式平滑度が、１，５００秒未満であると、サーマルヘッドとの密着性を十分に制御できるが、本来のサーマルヘッドの働きである熱印字が不十分になる。即ち、密着性が低下しすぎてサーマルヘッドからの伝熱が記録媒体に伝わらなくなり、発色が不十分になることがあり、４，０００秒を超えると、サーマルヘッドとの密着性を制御できなくなることがある。
前記王研式平滑度は、例えば王研式透気度平滑度試験機（熊谷理機株式会社製）を用いて測定することができる。
【００４２】
＜アンダー層＞
本発明で用いられる感熱記録材料において、支持体と感熱記録層の間に中空粒子を含むアンダー層を設けることが好ましい。これにより、高い断熱性及びヘッドとの密着性を向上させ発色感度が向上する。
前記アンダー層は、中空率８０％以上の中空粒子と、バインダーとを含有し、更に必要に応じてその他の成分を含有してなる。
【００４３】
−中空粒子−
前記中空粒子は、中空率が８０％以上のものが好ましく、９０％以上がより好ましい。前記中空率が８０％未満であると、断熱性、クッション性が不充分なため、サーマルヘッドからの熱エネルギーが支持体を通して感熱記録材料の外へ放出され、更にサーマルヘッドとの密着性が弱くなるため、感度向上及び精細性向上の効果が小さいことがある。なお、実質得られる微小中空粒子の中空率は９８％以下である。
ここで、前記中空率とは、下記式で表わされるものである。
中空率＝（中空粒子の内容積）／（中空粒子の外容積）×１００（％）
【００４４】
前記中空粒子は、熱可塑性樹脂を殻とし、内部に空気その他の気体を含有するもので、すでに発泡状態となっている微小中空粒子であり、体積平均粒子径は２μｍ〜１０μｍのものが用いられる。
前記体積平均粒子径（粒子外径）が２μｍより小さいものは、任意の中空率にすることが難しいなどの生産上の問題があり、逆に１０μｍより大きいものは、塗布乾燥後の表面の平滑性が低下するため、サーマルヘッドとの密着性が低下し、感度向上効果が低下する。したがって、このような粒子分布は粒子径が前記範囲にあると同時に、バラツキの少ない分布ピークの均一なものが好ましい。
【００４５】
前記中空粒子は、上述したように熱可塑性樹脂を殻とするものであるが、該熱可塑性樹脂としては、例えばポリスチレン樹脂、ポリ塩化ビニル樹脂、ポリ塩化ビニリデン樹脂、ポリ酢酸ビニル樹脂、ポリアクリル酸エステル、ポリアクリロニトリル、ポリブタジエン、又はこれらの共重合体樹脂などが挙げられる。これらの中でも、塩化ビニリデンとアクリロニトリルを主体とする共重合体樹脂が特に好ましい。
【００４６】
−バインダー−
前記バインダーとしては、特に制限はなく、従来公知の水溶性ポリマー及び水溶性ポリマーエマルジョンの少なくともいずれかから適宜選択される。
前記水溶性ポリマーとしては、例えば、ポリビニルアルコール、澱粉又はその誘導体、メトキシセルロース、ヒドロキシエチルセルロース、カルボキシメチルセルロース、メチルセルロース、エチルセルロース等のセルロース誘導体；ポリアクリル酸ソーダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルギン酸ソーダ、ゼラチン、カゼイン、などが挙げられる。
前記水性ポリマーエマルジョンとしては、例えばスチレン／ブタジエン共重合体、スチレン／ブタジエン／アクリル系共重合体等のラテックス；酢酸ビニル樹脂、酢酸ビニル／アクリル酸共重合体、スチレン／アクリル酸エステル共重合体、アクリル酸エステル樹脂、ポリウレタン樹脂等のエマルジョンなどが挙げられる。これらは、１種単独で使用してもよいし、２種以上を併用してもよい。
【００４７】
前記アンダー層は、前記中空粒子及びバインダーを水に分散し、これを支持体表面に塗布し、乾燥することによって形成される。この場合、中空粒子の塗布量は、支持体１ｍ２あたり、１ｇ以上が好ましく、２ｇ〜１５ｇがより好ましい。また、バインダーの塗布量は、アンダー層を支持体に強く結合させるような量でよく、通常は、中空粒子とバインダー樹脂との合計量に対して２質量％〜５０質量％であることが好ましい。
【００４８】
＜バック層＞
本発明の感熱記録材料には、必要に応じて、バック層を設けることができる。
前記バック層は、バインダー及び填料を含有し、必要に応じて種々の滑剤、帯電防止剤などを含有してもよい。
前記バック層に用いられるバインダー、填料、及び滑剤としては前記保護層及び前記感熱記録層に挙げた種々の材料を使用することができ、特に支持体にプラスチックフィルム及び合成紙を用いた場合には帯電防止剤の添加は効果的である。
【００４９】
＜支持体＞
前記支持体としては、その形状、構造、大きさ等については、特に制限はなく、目的に応じて適宜選択することができ、前記形状としては、例えば、平板状などが挙げられ、前記構造としては、単層構造であってもいし、積層構造であってもよく、前記大きさとしては、前記感熱記録材料の大きさ等に応じて適宜選択することができる。
【００５０】
前記支持体の材料としては、特に制限はなく、目的に応じて適宜選択することができるが、無機材料と有機材料に大別される。前記無機材料としては、例えばガラス、石英、シリコン、酸化シリコン、酸化アルミニウム、ＳｉＯ２、金属などが挙げられる。前記有機材料としては、例えば、上質紙、アート紙、コート紙、合成紙、再生紙等の紙；三酢酸セルロース等のセルロース誘導体；ポリエチレンテレフタレート（ＰＥＴ）、ポリブチレンテレフタレート等のポリエステル樹脂；ポリカーボネート、ポリスチレン、ポリメチルメタクリレート、ポリアミド、ポリエチレン、ポリプロピレン等のポリオレフィンなどが挙げられる。これらの中でも、上質紙、コート紙、プラスチックフィルム、合成紙が特に好ましい。
ここで、前記再生紙とは、古紙含有率が１０％以上の紙のことを意味しているが、もちろん古紙含有率が１０％未満の紙についても本発明に適用可能であることは言うまでもない。
【００５１】
前記支持体は、塗布層の接着性を向上させる目的で、コロナ放電処理、酸化反応処理（クロム酸等）、エッチング処理、易接着処理、帯電防止処理等の表面改質を行うことが好ましい。なお、前記支持体には、酸化チタン等の白色顔料を添加することが好ましい。
前記支持体の厚みとしては、特に制限はなく、目的に応じて適宜選択することができるが、５０μｍ〜２，０００μｍが好ましく、１００μｍ〜１，０００μｍがより好ましい。
【００５２】
本発明の感熱記録材料の形状としては、特に制限はなく、目的に応じて適宜選択することができ、ラベル状、シート状、ロール状、などが挙げられる。
【００５３】
本発明の感熱記録材料は、必要に応じて、感熱記録材料の裏面に粘着剤層及び剥離台紙を順次積層することもできる。
このような粘着剤層及び剥離台紙を順次積層させた感熱記録材料の使用用途としては、例えば、ＰＯＳラベル、チケットタグ、及び物流配送用ラベルなどが挙げられる。
【００５４】
＜擬似接着加工＞
本発明の感熱記録材料の裏面に必要に応じて擬似接着加工を施すことにより、主に宅配便帳票などに使用されている物流配送用の帳票、又はラベル用途として使用することも有用である。
前記擬似接着性は、感熱記録材料の裏面、即ち支持体上の感熱記録層とは逆の面に感圧性接着剤を付与することによって得られる。前記感圧性接着剤としては、例えばアクリル系重合体、天然ゴム、エチレン−酢酸ビニル系共重合体、アクリロニトリル−ブタジエン系共重合体、スチレン−ブタジエン系重合体、ポリイソブチレン、ポリビニルエーテル等の樹脂が挙げられる。これらは、１種単独で使用してもよいし、２種以上を併用してもよい。
【００５５】
＜アイマーク加工＞
本発明の感熱記録材料を、ハンディターミナル用の検針帳票や粘着ラベルとして使用する場合は、本発明の感熱記録材料の裏面に、紫外線硬化型インクや水系フレキソインク、アルコール系フレキソインク、顔料インク等を用いてアイマークを施すことが効果的である。このアイマークが感熱記録印字用プリンタに付帯されたセンサーにより検出されることにより、帳票やラベルに対して正確な位置に印字を行うことができる。
前記アイマークは、感熱記録材料裏面に、黒色の前記インクを用いて、幅０．５ｍｍ〜１０ｍｍ、長さ０．５ｍｍ〜３００ｍｍ程度の印刷を施すことにより得られる。
前記アイマークの前記インクの色は、黒色以外にも、青色、茶色、緑色、赤色等任意の色を使用することができる。また、前記アイマークの大きさは、上記の大きさよりも、大きくても小さくても構わない。
【００５６】
＜磁気記録層＞
本発明の感熱記録材料の裏面に、強磁性体を含有する磁気記録層を設けることにより、例えば列車に乗車する際の切符として、検札の際などの捺印性に優れた磁気記録券紙としての用途に使用することができる。
前記強磁性体としては、例えばγ−フェライト、バリウムフェライト、ストロンチウムフェライト等が用いられるが、磁気記録情報が通常の磁石で消去されないためには保磁力が１，５００〜５，０００エルステッドのバリウムフェライト、ストロンチウムフェライトが好ましい。
前記強磁性体を分散剤及び結着樹脂と混合し、支持体上に磁気記録層を塗布することによって感熱記録性磁気材料を得ることができる。
前記分散剤としては、例えばスチレン−マレイン酸アンモニウム塩、ポリオキシエチレンスチリルフェニルエーテル、ポリオキシエチレン多環フェニルエーテル、ポリオキシエチレンアリルエーテル、２，４，７，９−テトラメチル−５−デシン４，７−ジオール、アセチレングリコール、アクリル酸マレイン酸共重合体のアルカリ塩、ポリスチレンスルホン酸アルカリ塩、ポリオキシエチレンポリオキシプロピレングリコール、ポリオキシアルキレンアルキルエーテル、ポリオキシエチレンラウリルエーテル、アセチレングリコーなどが挙げられる。
前記結着樹脂としては、例えば酸化デンプン、エーテル化デンプン等のデンプン類；ヒドロキシエチルセルロース、メチルセルロース、ポリビニルアルコール、ポリアクリルアミド、カルボキシメチルセルロース、アラビゴム、カゼイン、ゼラチン、ポリエチレンオキサイド等の水溶性結合剤；ポリウレタン系ラテックス、塩化ビニル系ラテックス、ポリアクリル系ラテックス、スチレンブタジエン系ラテックス、などが挙げられる。これらは、１種単独で使用してもよいし、２種以上を併用してもよい。
前記磁気記録層の塗工に用いる装置としては、例えばエアーナイフコーター、グラビアコーター、ロールコーター、ロッドコーター、カーテンコーター、ダイコーター、リップコーター、ブレードコーター、等が用いられる。又、オフセット、シルクスクリ−ン等の印刷法も用いることができる。
【００５７】
以上、本発明の感熱記録材料の裏面に対する各種加工、及び前記各種加工を施した感熱記録材料の使用例を挙げたが、本発明の感熱記録材料の使用用途としては、もちろんこれらに限定されるものではなく、感熱記録材料を使用するあらゆる用途に使用することができる。
【００５８】
本発明の感熱記録材料は、カレンダー処理によるサーマルヘッドとの密着性の向上が著しいので、アンダー層、感熱記録層、又は保護層にカレンダー処理を施すことは、非常に好ましい。即ち、アンダー層、感熱記録層又は保護層へのカレンダーの圧力の大きさで表面の平滑度をコントロールすることにより、地肌かぶりが無く、しかも従来よりも高精細な感熱記録材料を得ることができる。
【００５９】
本発明の感熱記録材料を用いた記録方法としては、特に制限はなく、目的に応じて適宜選択することができるが、例えば熱ペン、サーマルヘッド、レーザー加熱等が挙げられる。
本発明の感熱記録材料は、印字ムラ及び印刷ムラの発生がなく、耐油性、耐可塑剤性等のバリア性に優れ、印刷性が良好であるので、例えば生鮮食料品、弁当、惣菜用等のＰＯＳ分野；図書、文書等の複写分野；ファクシミリ等の通信分野；券売機、レシート、領収書等の発券分野；航空機業界のバッゲージ用タグなどの各種分野に幅広く好適に用いられる。
【実施例】
【００６０】
以下、本発明の実施例を説明するが、本発明は、これらの実施例に何ら限定されるものではない。
【００６１】
＜有機ポリマー粒子の平均粒径、無機フィラーの平均粒径、ロイコ染料、及び顕色剤の体積平均粒径の測定＞
各粒径は、レーザー散乱／回折型の粒径測定装置（ＬＡ−９２０、堀場製作所製）を用いて測定した。
【００６２】
（実施例１）
（１）アンダー層液Ａの調製
微小中空粒子（塩化ビニルデン及びアクリロニトリルを主体とする共重合体樹脂、固形分３２質量％、平均粒径：５μｍ、中空率：９０％）３０質量部、スチレン／ブタジエン共重合ラテックス（固形分４７．５質量％）１０質量部、水６０質量部の比率で混合攪拌して、アンダー層液Ａを調製した。
【００６３】
（２）染料分散液Ｂの調製
３−（Ｎ−メチル−Ｎ−シクロヘキシル）アミノ−６−メチル−７−アニリノフルオラン１０質量部、ポリビニルアルコールの１０質量％水溶液１０質量部、及び水３０質量部の組成からなる混合物をサンドグラインダーを用いて粉砕分散し、体積平均粒径が０．３５μｍになるように調製した。
【００６４】
（３）混合分散液Ｃの調製
ビスフェノールＳを２５質量部、ポリビニルアルコールの１０質量％水溶液４０質量部、シリカ（ＤＳＬ.ジャパン社製、カープレックス＃１０１）１７質量部、及び水１５０質量部の組成からなる混合物をサンドグラインダーを用いて粉砕分散し、体積平均粒径が１．１０μｍになるように調製した。
【００６５】
（４）感熱記録層塗布液Ｄの調製
上記染料分散液Ｂ及び混合分散液Ｃを、質量比で１：１となるように混合撹拌して、感熱記録層塗布液を調製した。この時、無機フィラーとしてのシリカは、ロイコ染料としての３−（Ｎ−メチル−Ｎ−シクロヘキシル）アミノ−６−メチル−７−アニリノフルオラン、及び顕色剤としてのビスフェノールＳの総和に対して４８．６質量％の比率となる。
【００６６】
（５）有機ポリマー粒子液Ｅの調製
平均粒径３μｍの真球状架橋ポリメタクリル酸メチル粒子（ガンツ化成株式会社製、ＧＭ−０２０５）２質量部、水８質量部の比率で混合攪拌して、有機ポリマー粒子液Ｅを調製した。
【００６７】
（６）無機フィラー分散液Ｆの調製
水酸化アルミニウム１５質量部、ポリビニルアルコールの１０質量％水溶液１５質量部、及び水４５質量部の組成からなる混合物を、サンドグラインダーを用いて粉砕分散し、平均粒径が０．０８μｍになるように調製した。
【００６８】
（７）保護層塗布液Ｇの調製
上記有機ポリマー粒子液Ｅを１０質量部、無機フィラー分散液Ｆを７５質量部、ポリビニルアルコールの１０質量％水溶液（重合度１，７００、ケン化度８８モル％）１００質量部、及びアジピン酸ヒドラジド（１０質量％溶解液）２０質量を混合撹拌し、保護層塗布液Ｇを調製した。この時、ポリメタクリル酸メチル粒子は水溶性ポリマーであるポリビニルアルコールに対して１７．４質量％の比率となる。
【００６９】
（８）感熱記録材料の作製
市販の上質紙（坪量６０ｇ／ｍ２）の表面に、アンダー層液Ａの乾燥後質量が３．０ｇ／ｍ２、感熱記録層塗布液Ｄの乾燥後質量が２．８５ｇ／ｍ２、及び保護層塗布液Ｇの乾燥後質量が３．０ｇ／ｍ２になるようにそれぞれ塗布し、乾燥させて、感熱記録材料を作製した。
【００７０】
（実施例２）
実施例１において、ポリメタクリル酸メチル粒子のポリビニルアルコールに対する比率１７．４質量％を３０質量％に変えた以外は、実施例１と同様にして、感熱記録材料を作製した。
【００７１】
（実施例３）
実施例１において、ポリメタクリル酸メチル粒子のポリビニルアルコールに対する比率１７．４質量％を４５質量％に変えた以外は、実施例１と同様にして、感熱記録材料を作製した。
【００７２】
（実施例４）
実施例１において、平均粒径３μｍの真球状架橋ポリメタクリル酸メチル粒子（ガンツ化成株式会社製、ＧＭ−０２０５）を、平均粒径４μｍの真球状架橋ポリメタクリル酸メチル粒子（ガンツ化成株式会社製、ＧＭ−０４０１Ｓ）に変えた以外は、実施例１と同様にして、感熱記録材料を作製した。
【００７３】
（実施例５）
実施例１において、平均粒径３μｍの真球状架橋ポリメタクリル酸メチル粒子（ガンツ化成株式会社製、ＧＭ−０２０５）を、平均粒径５μｍの真球状架橋ポリメタクリル酸メチル粒子（ガンツ化成株式会社製、ＧＭ−０４０５）に変えた以外は、実施例１と同様にして、感熱記録材料を作製した。
【００７４】
（実施例６）
実施例１において、無機フィラー分散液Ｆの水酸化アルミニウムの平均粒径０．０８μｍを０．４５μｍに変えた以外は、実施例１と同様にして、感熱記録材料を作製した。
【００７５】
（実施例７）
実施例６において、アンダー層を設けない以外は、実施例６と同様にして、感熱記録材料を作製した。
【００７６】
（実施例８）
実施例６において、感熱記録層塗布液Ｄにおける無機フィラーとしてのシリカの３−（Ｎ−メチル−Ｎ−シクロヘキシル）アミノ−６−メチル−７−アニリノフルオラン及びビスフェノールＳの総和に対する比率４８．６質量％を３５．０質量％に変えた以外は、実施例６と同様にして、感熱記録材料を作製した。
【００７７】
（実施例９）
実施例６において、感熱記録層塗布液Ｄにおける無機フィラーとしてのシリカの３−（Ｎ−メチル−Ｎ−シクロヘキシル）アミノ−６−メチル−７−アニリノフルオラン及びビスフェノールＳの総和に対する比率４８．６質量％を２５．０質量％に変えた以外は、実施例６と同様にして、感熱記録材料を作製した。
【００７８】
（実施例１０）
実施例６において、感熱記録層塗布液Ｄにおける無機フィラーとしてのシリカの３−（Ｎ−メチル−Ｎ−シクロヘキシル）アミノ−６−メチル−７−アニリノフルオラン及びビスフェノールＳの総和に対する比率４８．６質量％を１５．０質量％に変えた以外は、実施例６と同様にして、感熱記録材料を作製した。
【００７９】
（実施例１１）
実施例７において、染料分散液Ｂにおける３−（Ｎ−メチル−Ｎ−シクロヘキシル）アミノ−６−メチル−７−アニリノフルオランの体積平均粒径０．３５μｍを０．２５μｍ変えた以外は、実施例７と同様にして、感熱記録材料を作製した。
【００８０】
（実施例１２）
実施例１１において、混合分散液Ｃにおける体積平均粒径１．１０μｍを０．８５μｍに変えた以外は、実施例１１と同様にして、感熱記録材料を作製した。
【００８１】
（比較例１）
実施例１において、有機ポリマー粒子液Ｅを用いない以外は、実施例１と同様にして、感熱記録材料を作製した。
【００８２】
（比較例２）
実施例１において、平均粒径３μｍの真球状架橋ポリメタクリル酸メチル粒子（ガンツ化成株式会社製、ＧＭ−０２０５）を、平均粒径２μｍのシリコーンパウダー粒子（信越化学工業株式会社製、ＫＭＰ−５９０）に変えた以外は、実施例１と同様にして、感熱記録材料を作製した。
【００８３】
（比較例３）
実施例１において、平均粒径３μｍの真球状架橋ポリメタクリル酸メチル粒子（ガンツ化成株式会社製、ＧＭ−０２０５）を、平均粒径２μｍの真球状架橋ポリメタクリル酸メチル粒子（ガンツ化成株式会社製、ＧＭ−０１０５）に変えた以外は、実施例１と同様にして、感熱記録材料を作製した。
【００８４】
（比較例４）
実施例１において、平均粒径３μｍの真球状架橋ポリメタクリル酸メチル粒子（ガンツ化成株式会社製、ＧＭ−０２０５）を、平均粒径６μｍの真球状架橋ポリメタクリル酸メチル粒子（ガンツ化成株式会社製、ＧＭＸ−０６１０）に変えた以外は、実施例１と同様にして、感熱記録材料を作製した。
【００８５】
次に、作製した各感熱記録材料について、下記各種インク及び印刷方法に従って印刷を行い、印刷部を形成した。
【００８６】
＜ＵＶフレキソ有色インク（１）＞
インク：ＸＳＹＳ  Ｆｌｅｘｏｃｕｒｅ  ｓｉｇｍａ  ＵＦＺ  １００３１−４０８  Ｙｅｌｌｏｗ
印刷条件：ＲＫ  ＰＲＩＮＴ  ＣＯＡＴ  ＩＮＳＴＲＵＭＥＮＴＳ  ＬＴＤ製  ＲＫ  フレキシプルーフ  １００−ＵＶを用いてインク付着量が６ｃｍ３／ｍ２となるように印刷を行った（印刷パターンは図４に示した通りであり、印刷面積は約９５％の全面印刷である）
【００８７】
＜ＵＶフレキソバーニッシュインク（２）＞
インク：ＸＳＹＳ  Ｆｌｅｘｏｃｕｒｅ  ｓｉｇｍａ  ＵＶＦ  ０００１１−４０５  Ｖｅｒｎｉｓｈ
ＵＶフレキソ有色インク（１）と同じ印刷条件でフレキシプルーフを用いて印刷を行った。
【００８８】
＜ＵＶオフセット有色インク（３）＞
インク：ＤＩＣ  ＥＸ−２  Ｂ６  浅葱藍
印刷条件：ＲＩテスターを用いてインクゲージ：６、印刷速度：１０００ｒｐｍの条件でインク付着量が６ｃｍ３／ｍ２となるように印刷を行った（印刷面積は１００％の全面印刷である）。
【００８９】
＜フレキソアルコールインク（４）＞
インク：Ｆｌｅｘｏ  ａｌｃｏｈｏｌ  ７５１００  Ｙｅｌｏｗ
ワイヤーバー（直径０．１０）を用いてインク付着量が５ｃｍ３／ｍ２となるように印刷を行った（印刷面積は１００％の全面印刷である）。
【００９０】
＜フレキソウォーターインク（５）＞
インク：ＸＳＹＳ  ＨＤＫ  １００８１−４０４  Ｙｅｌｌｏｗ
ワイヤーバー（直径０．１０）を用いてインク付着量が５ｃｍ３／ｍ２となるように印刷を行った（印刷面積は１００％の全面印刷である）。
【００９１】
次に、印刷済みの各感熱記録材料について、以下のようにして、諸特性を評価した。結果を表１〜表６に示す。
【００９２】
＜印刷面平滑度＞
印刷済みの各感熱記録材料の印刷面の王研式平滑度を、王研式透気度平滑度試験機（熊谷理機株式会社製）を用いて測定した。
【００９３】
＜印字長比率（印刷部スティックテスト）＞
印刷済みの各感熱記録材料の印刷部のスティックのレベルを下記式にて印字長比率として求めた。
印字長比率＝（印刷部での印字長）／（正常の印字長）×１００（％）
ただし、前記正常の印字長とは、非印刷時での印字長を表す。
印刷部スティックテストは下記条件で行った。
印刷済みの各感熱記録材料を２０℃で８０％ＲＨの条件下でサーマルラベルプリンター（ＩＳＨＩＤＡ社製、Ｌ−２０００）を用いて印字を行った。
【００９４】
＜印刷テープのハガレ＞
各印刷後の感熱記録材料に幅１８ｍｍのセロハンテープ（ニチバン株式会社製、ＣＴ１８）を、印刷の流れ方向に貼り付けた。この時テープ部に空気が入らないように指等で十分に押し付けた。次の３段階でテープを引き剥がし、印刷インクのハガレ状態を下記インク結着性ランクにしたがって評価した。
−引き剥がしステップ−
１ｓｔ：１８０°でゆっくり剥がす
２ｎｄ：９０°でゆっくり剥がす
３ｒｄ：９０°で素早く剥がす
〔インク結着性ランク〕
１：１ｓｔステップでハガレ発生
２：２ｎｄステップでのハガ発生
３：３ｒｄステップでのハガレ発生
【００９５】
＜印刷光沢度＞
各印刷後の感熱記録材料について、光沢度計（日本電色工業株式会社製、ＶＧ−２０００型）を用いて角度７５度での光沢度を求めた。
【００９６】
＜発色感度＞
各印刷後の感熱記録材料（印刷部を設けない感熱記録材料）について、大倉電機株式会社製  感熱印字装置ＴＨ−ＰＭＤを用いて京セラ株式会社製サーマルヘッド（ＫＪＴ−２５６−８ＭＧＦ１）にて、ヘッド電力０．４５Ｗ／ｄｏｔ条件下で、０．１ｍｓｅｃ毎に印加エネルギーのパルス巾０．１〜１．２ｍｓｅｃに印字し（印字速度：４ｉｐｓ）、画像濃度をマクベス濃度計ＲＤ−９１４にて測定した結果から、印字濃度が１．００となるのに必要な印加エネルギー（パルス巾）を計算した。
実施例１を基準とし、（実施例１のパルス巾）／（測定した感熱記録材料のパルス巾）＝感度倍率として計算した。この感度倍率の値が大きいほど印字濃度１．００を得るのに必要なエネルギーが小さいので、発色感度（熱応答性）が良好である
【００９７】
＜発色精細性＞
各感熱記録材料（印刷部を設けない感熱記録材料）について、ＤＡＴＡＭＡＸ社製  サーマルラベルプリンターＩ−４３０８を用いて印字速度８ｉｐｓで、印字濃度０．９５〜１．０５を得たサンプルでベタ印字部の白抜け、にじみ具合をレーザー顕微鏡で確認し、下記基準で評価した。
〔評価基準〕
○：ベタ部に白抜けが少なく、にじみが少ない。バーコード読取に問題なし
×：ベタ部の白抜けが多く、にじみもあり、バーコード読取に問題あり
【００９８】
＜耐可塑剤性＞
印刷部を設けない感熱記録材料を用いて、熱ヘッドを内蔵した熱傾斜計（東洋精機株式会社製）を用いて１７０℃、圧着時間２．０秒間、圧着圧力２．０ｋｇ／ｃｍ２の条件下で印字した発色部に可塑剤が含まれたポリ塩化ビニルシート（ＳｈｉｎＥｔｓｕ社製、ポリマラップ３００）を重ね合わせ、１００ｇ／ｃｍ２の荷重をかけ、４０℃で１５時間保存後の画像濃度をマクベス濃度計ＲＤ−９１４で測定した。
【００９９】
＜耐油性＞
印刷部を設けない感熱記録材料を用いて、熱ヘッドを内蔵した熱傾斜計（東洋精機株式会社製）を用いて、１７０℃、圧着時間２．０秒間、圧着圧力２．０ｋｇ／ｃｍ２の条件下で印字した発色部に綿実油（関東化学株式会社）を塗り、８０℃で２４時間保存後の画像濃度をマクベス濃度計ＲＤ−９１４で測定した。
【０１００】
【表１】
2010036417.tif 000004
【０１０１】
【表２】
2010036417.tif 000005
【０１０２】
【表３】
2010036417.tif 000006
【０１０３】
【表４】
2010036417.tif 000007
【０１０４】
【表５】
2010036417.tif 000008
【０１０５】
【表６】
2010036417.tif 000009
【０１０６】
表１〜表６の結果から、実施例１〜１２は、比較例１〜４に比べて、印刷後のスティッキングの発生がなく、高感度及び高精細性を有し、可塑剤や油などの薬品に対しても画像部が劣化しにくいことが確認できた。
【産業上の利用可能性】
【０１０７】
本発明の感熱記録材料は、例えば生鮮食料品、弁当、惣菜用等のＰＯＳ分野；図書、文書等の複写分野；ファクシミリ等の通信分野；券売機、レシート、領収書等の発券分野；航空機業界のバッゲージ用タグなどの多方面に用いられている。これらの中でも、ＰＯＳ分野、特に弁当や惣菜といった温かさを売り物にした商品、及び冷食用ハムや生鮮食品などの低温で水に濡れやすい商品にも好適に用いられる。
【図面の簡単な説明】
【０１０８】
【図１】図１は、全面印刷が施されている感熱記録材料の一例を示す図である。
【図２】図２は、全面印刷が施されている感熱記録材料の他の一例を示す図である。
【図３】図３は、印刷スティッキングが発生した感熱記録ラベルの一例を示す図である。
【図４】図４は、印刷スティッキングが発生していない感熱記録ラベルの一例を示す図である。
【図１】
2010036417.tif 000010
【図２】
2010036417.tif 000011
【図３】
2010036417.tif 000012
【図４】
2010036417.tif 000013